상기 실시 예 및 비 교예 에서 각각 제조 된 네 가티 브 형 감광성 수지 조성물 을 가로 , 세로 가 각각 2 인치 인 유리 기판 ( Eagle 2000 , 코닝 사 제조 ) 상 에 각각 도포 하 여 스핀 코팅 한 다음 , 80 ℃ 에서 125 초간 프리 베 이크 하 였 다 . 상기 프리 베 이크 된 기판 을 상온 으로 냉각 한 후 테트라메틸 암모늄 하이드 록 사이드 ( TMAH ) 용액 에 담근 뒤 60 초 동안 도막 의 용해 과정 을 관찰 하 였 다 . 이 때 평가 기준 은 하 기 와 같 으며 , 그 결과 는 하 기 표 2 에 기재 하 였 다 .